FR 2828013 A1 20030131 FR 0109849 A 20010724 s quelconque des revendications ci-dessus. PILE A COMBUSTIBLE MINIATURE A GEOMETRIE CYLINDRIQUE DESCRIPTION DOMAINE TECHNIQUE La présente invention a trait à une architecture cylindrique de pile à combustible et plus particulièrement à un dispositif et procédé d'élaboration associé permettant d'obtenir ces piles. De façon générale, une pile à combustible est constituée d'une association de cellules élémentaires, résultant d'un empilement de couches. Ces couches sont constituées de matériaux d'électrode et d'un électrolyte. Chaque électrode peut elle-même être composée de trois couches minces: une couche de diffusion, généralement en carbone poreux, servant d'amenée de courant et de support mécanique à l'électrode et permettant une bonne répartition des réactifs vers la couche active; - une couche active, o s'effectue la réaction électrochimique et généralement constituée de poudre de carbone supportant les particules de catalyseur, le tout imprégné d'un polymère conducteur, par exemple, protonique afin de favoriser l'apparition des points triples. - une couche collectrice de courant en matériau métallique permettant les amenées de courant. ETAT DE LA TECHNIQUE ANTERIEURE Dans le domaine des piles à combustible, plusieurs réalisations ont déjà été proposées. B 13840.3 FG Les piles à combustible de moyenne puissance, soit 10 à 50 kW par cellule, sont généralement élaboréss par l' association "filtre-presse'' de plaques bipolaires en graphite ou en acier inoxydable et dassemblages électrode-membrane-électrode obtenus par pressage de deux électrodes en tissu et d'une membrane conductrice protonique en NAFION@. Les piles à combustible de petite puissance, soit 0.5 à 50 W par cellule, dites micro-piles à combustible, nécessitent, pour leur élaboration le développement d' architectures et de procédés, souvent dérivés des technologies de la microélectronique. La difficulté réside dans l'assemblage de la micro- électrode avec le film mince de conducteur ionique. De plus, l'électrode, en plus de sa taille réduite, doit présenter une conductivité électronique élevée, une forte perméabilité au gaz notamment à l'hydrogène, dans le cas d'une architecture PEMFC, pour les piles à hydrogène/air, une forte perméabilité au gaz et au méthanol dans les cas d'une architecture DMFC pour les piles à méthanol/air, une aptitude à être mise sous forme d'une couche mince sur une faible surface, une bonne résistance thermomécanique. La micro-électrode doit également posséder une surface adaptée au dépôt d'un catalyseur sous forme dispersée. Dans la littérature, on distingue des architectures à base de silicium poreux sur lequel sont déposés successivement un catalyseur puis une membrane Nafion pour former l'assemblage électrode-membrane. Toutefois, les performances d'un tel dispositif sont limitées par la mauvaise cobésion des différentes couches, créant ainsi une forte résistance d' interface, s 13840.3 FG et par une très faible dispersion du catalyseur, ce dernier étant faiblement divisé, afin d'obtenir un dépôt fortement conducteur électronique. Différents laboratoires ont développé des technologies sur silicium non poreux. Une équipe du Lawrence Livermore National Laboratory a élaboré une cellule de micro-pile à combustible en déposant, tout dabord, une couche mince métallique de nickel faisant office de collecteur électronique sur un substrat siliclum. Le catalyseur puis le conducteur protonique sont ensuite déposés sur le nickel. Le nickel est alors perforé par gravure chimique pour mettre en contact le catalyseur et le réducteur, à savoir l'hydrogène ou le méthanol suivant le systéme de pile à combustible envisagé. Cette technique présente un certain nombre dinconvénients, liés en particulier aux propriétés du nickel. En effet, le nickel présente une sensibilité aux phénomènes de corrosion engendrés par le caractère fortement acide du conducteur protonique. Le catalyseur se disperse, de plus, faiblement au niveau de la couche de nickel perforé, qui présente une faible capacité à entraîner une dispersion homogène de l' agent réducteur sur le catalyseur. Enfin, cette technologie engendre une faible probabilité de présence de points triples. Le demande de brevet WO 97/11503 et le brevet américain 5,759,712 décrivent une architecture de pile à combustible basée sur l'emploi d'un micro-poreux imprégné de conducteur protonique comme élément central dun système de micro-pile à combustible. Les différents matériaux nécessaires à la formation d'une pile à combustible sont alors déposés de part et dautre de ce substrat par des techniques classiques de B 13840.3 F dépôt sous vide. Cette invention a deux inconvénients principaux qui sont d'une part, la fragilité du substrat polymère surtout lorsque celui-ci est traité par des techniques de dépôt sous vide agressives et d'autre part, les mauvaises performances électrochimiques liées notamment au manque de surface active et également, à la fragilité du dépôt de catalyseur effectué directement sur les membranes échangeuses de protons. L' ensemble de ces architectures exposées présente la particularité d'être toutes planaires et ne permet pas, de ce fait, d'obtenir une surface délectrode suffisamment élevée pour alimenter en énergie des dispositifs électroniques portables. Dans cet objectif, plusieurs géométries non planaires sont proposoes dans l'art antérieur. Les brevets américains 6,080,501, 6,007,932 et 6,001,500 décrivent une architecture cylindrique de pile à combustible miniature. Cette architecture est basée sur l'enroulement d'un assemblage électrode- membrane-électrode employé classiquement en géométrie planaire autour d'un mandrin en mousse métallique. Toutefois, les performances d'un tel assemblage sont limitées principalement pour deux raisons: - l'assemblage électrode-membraneélectrode, initiale ment planaire, n'est pas adapté à une géométrie cylindrique, ce qui occasionne une quasi impossibilité à rétablir les contacts anade-anade, cathode-cathade et membrane-membrane après enroulement de l'assemblage électrode-membrane électrode planaire; B 13840.3 FG - les collecteurs de courant ne sont pas intimement en contact avec l' anode et la cathode, générant ainsi des résistances d' interface trop élevoes. Une autre équipe américaine a développé un concept de pile à combustible miniature tubulaire similaire. Un assemblage électrode-membrane-électrode est enroulé pour former un cylindre. Celui-ci est ensuite intégré dans un dispositif métallique de "porte-cylindres" permettant d' assurer la collection du courant électrique. Toutefois, ce type d'architecture nest pas adapté aux appareils électroniques portables principalement à cause de l'encombrement généré, par l'utilisation du système de "porte-cylindres". EXPOSÉ DE L' INVENTION Le but de la présente invention est de remédier aux inconvénients cidessus en proposant un procédé de préparation d' assemblage électrodemembrane-électrode, destiné à entrer dans la constitution de pile à combustible à membrane, de faible ou moyenne puissance, permettant d'obtenir une surface délectrode élevée dans un volume réduit. La présente invention a également pour but de proposer un procédé permettant dobtenir un assemblage électrode-membrane-électrode avec de bons contacts électriques, remédiant ainsi aux inconvénients de l'art antérieur pour une architecture de type cylindrique. Enfin, un autre but de l' invention est de fournir des assemblages électrode-membrane-électrode, de taille réduite, destinés à entrer dans la constitution de piles à combustible, en vue d'alimenter des équipements électroniques portables. B 13840.3 FG Pour ce faire, l' invention a pour objet un procédé de réalisation d'assemblage électrode-membrane- électrode sur substrat cylindrique, caractérisé en ce que l'assemblage électrode-membrane-électrode s'effectue par dépôt successif d'une couche délectrode, d'une couche de membrane et d'une couche délectrode autour du substrat cylindrique, ledit substrat étant constitué d'un matériau susceptible dêtre totalement ou partiellement éliminé en fin de procédé. Selon l' invention, le substrat cylindrique est réalisé en un matériau organique. De préférence, le substrat cylindrique est obtenu par extrusion d'un polymère ou d'un mélange de polymères. Selon un autre mode de réalisation de l'invention, le substrat est réalisée en matériau minéral. En fin de procédé, ledit substrat est. selon ltinvention, éliminé partiellement ou totalement par un traitement chimique ou traitement thermique, selon la constitution du substrat. Selon l'invention, le traitement chimique peut viser, également, à traiter la membrane, afin de la préparer à la conduction ionique. Selon l'invention, l'électrode peut comporter une couche de diffusion réalisce, de préférence, par le dépôt d'un poreux, imprégné d'un polymère hydrophabe. Selon l' invention, le poreux constituant, en partie, la couche de diffusion, est réalisoe, de préférence, en graphite. L'électrode comporte aussi une couche active réalisée, de manière préférentielle, par dépôt d'une couche de poreux recouvert de grains de métal noble B 13840.3 FG imprégné d'un polymère conducteur, par exemple, protonique de structure similaire à la membrane. De préférence, le métal noble utilisé est le platine. Selon l' invention, le poreux utilisé, pour constituer la couche active, est réalisé, de préférence, en carbone. Selon l' invention, la membrane intercalée entre les électrodes est réalisée par dépôt d'un polymère conducteur, par exemple, protonique ou susceptible de le devenir par un traitement approprié. En outre, le procédé de réalisation d'un assemblage électrode-membraneélectrode peut comporter le dépôt d'un collecteur de courant au niveau de chacune des électrodes. Selon un premier mode de réalisation de l' invention, ce dépôt est réalisé par un dépôt métallique, de préférence, en spirale, au niveau de chaque électrode. Selon un second mode de réalisation de l'invention, la mise en place du collecteur de courant s'effectue par un enroulement de micro-filaments métalliques autour de chaque électrode. Enfin, selon une variante de l' invention, ce dépôt métallique est réalisé par maillage de tissu métallique, au niveau de chaque électrode. L' invention a aussi pour objet l'assemblage électrode-membrane-électrode susceptible d'être obtenu par le procédé comportant les caractéristiques précédemment énoncées. L' invention concerne également une pile à combustible comportant, au moins, un assemblage électrode-membrane-électrode susceptible d'être obtenu par ce même procédé. B 13840.3 FG Ce procédé présente l'avantage de permettre de réaliser des assemblages électrode-membrane-électrode à volume réduit. Ce type d' architecture est donc adapté à l'alimentation des appareils électroniques portables, du fait du gain de place généré par les assemblages électrode-membraneélectrode, de taille réduite, issus du procédé. Un autre avantage réside dans le fait d'utiliser un support partiellement ou totalement éliminable, que l' on rend poreux en fin de procédé. Cette porosité permet d'alimenter en réactifs l'électrode déposoe en premier lieu. Ainsi, pour une pile du type PEMFC, la porosité du substrat cylindrique permet l'alimentation de l' anode en hydrogène. Un avantage réside, également, dans la simplicité de réalisation du procédé, qui nécessite uniquement l'utilisation de techniques classiques de dépôt, telles que, par exemple, la pulvérisation, le trempage. D'autres caractéristiques et avantages de linvention apparaîtront dans la description détaillée, non limitative, ci-dessous. BRÈVE DESCRIPTION DES DESSINS Cette description sera faite en regard des dessins annexés parmi lesquels: - la figure 1 représente schématiquement la succession de couches déposées au niveau du substrat cylindrique constituant, ainsi, un assemblage électrode-membrane-électrode - la figure 2 représente une vue schématique d'une association de plusieurs assemblages électrode B 13840.3 FG membrane-électrode, en série, afin de former une pile à combustible portable. EXPOSE DETAILLE DE MODES DE REALISATION PARTICULIERS Selon l' invention, l'assemblage électrode membrane-électrode est réalisé par dépôt successif dune couche d'électrode, d'une couche de membrane suivie, enfin d'une couche d'électrode au niveau d'un substrat cylindrique. La figure 1 représente une telle disposition des couches, disposition obtenue par dépôt des différentes couches dans un ordre déterminé. Ainsi, dans un premier temps, une couche de poreux, par exemple, du graphite, imprégné d'un polymère hydrophobe, tel que, par exemple, le PVDF (polyfluorure de vinylidène) est appliquée au niveau dun substrat cylindrique 1 rigide. Ce substrat est constitué, selon un mode particulier de l' invention en matériau polymère. A ce moment-là, le substrat est obtenu par extrusion d'un polymère ou dun mélange de polymères. Le matériau constitutif du substrat cylindrique peut être, par exemple, constitué d'un mélange polypropylène/polyamide, le polyamide étant éliminé en phase finale du procédé par une solution acide, ou dun seul polymère tel que, par exemple, le polyalphaméthylstyrène. Il peut être, également, réalisé en matériau minéral, tel que, par exemple le chlorure de sodium, soluble dans l'eau. Entre ces deux alternatives, la caractéristique fondamentale de l' invention réside dans le fait qu'au moins un des constituants du matériau organique ou minéral, entrant dans la constitution du substrat, B 13840.3 FG puisse être éliminé lors d'un traitement en fin de procédé, afin d'obtenir un substrat poreux. Par exemple, on peut envisager un mélange de polymères, ou d'espèces minérales, comportant au moins un composant soluble en solution aqueuse acide ou dans un solvant organique, permettant d'éliminer ainsi ce composant par une simple phase de lavage, ou un composant thermiquement labile, éliminable alors par une phase de chauffage. La porosité obtenue permet d'alimenter en réactif l'électrode, directement en contact avec le substrat cylindrique. Cette porosité se situe, par exemple, entre 40 et 60% et contribue à former des cavités ou des entrelacs de canaux, facilitant ainsi la circulation du combustible. La couche de poreux, tel que, par exemple, le graphite, déposoe en premier lieu, constitue la première partie de l'électrode, dite couche de diffusion. Cette couche permet d'assurer, outre des fonctions de support mécanique de l'électrode et d'amence de courant, la diffusion des réactifs en direction de la partie active de l'électrode. Cette couche est déposoe par des techniques classiques de mise en _uvre des couches minces, telles que la pulvérisation cathodique, la pulvérisation du graphite en phase liquide ou le trempage. Cette couche de poreux présente, généralement, une bonne conductivité électrique, de l'ordre de 50 S/cm, une porosité de l'ordre de 70 %, ainsi qu'une maîtrise parfaite de l'hydrophilicité et de la rugesité. L'hydrophilicité est liée, dans le cadre de l'invention, à la présence d'un liant hydrophobe dans la formulation du graphite. Ce liant est. par exemple, B 1384O.3 FG un dérivé du Téflon ou du PVDF (polyfluorure de vinylidène) et se trouve, par exemple, dans une proportion de 2 à 8 % par rapport à la masse de graphite au niveau de la couche de diffusion. Quant à la rugosité, elle est liée directement à la dimension des particules de graphite, qui est. par exemple, de l'ordre de 2 à 40 m de diamètre. La structure particulière de cette couche poreuse doit permettre également de déposer, sans difficulté majeure, le catalyseur et surtout d'élaborer par dessus une couche mince homagène et imperméable aux gaz de l'ordre de 5 à m de conducteur ionique. Afin dassurer une bonne conductivité de la pile à combustible, notamment, lorsque la couche de diffusion poreuse n'est pas suffisamment conductrice, il est nécessaire de collecter les électrons d'une extrémité à l'autre du cylindre via un collecteur de courant. Selon la figure 1, le collecteur de courant 2 peut être réalisé, par exemple, sous forme de dépôt métallique, par des méthades classiques de dépôt sous vide, telles que la PVD ou CVD, ce dépôt se faisant, de préférence, en spirale, de manière à balayer toute la longueur du cylindre. Le dépôt métallique peut être substitué, selon une variante de linvention, par un enroulement de micro-filaments métalliques autour du cylindre. Ces filaments pourront également être employés pour stabiliser la structure complète c'est-à-dire lassociation de l' ensemble des assemblages électrode membrane-électrode pour former une pile à combustible miniature adaptée aux équipements portables. B 13840.3 F On peut également envisager d'utiliser un maillage de tissu métallique. Les fils utilisés à la fois pour l'enroulement et pour la fabrication du tissu métallique sont, par exemple, des fils d'acier inoxydable, d'or ou de platine. Sur la couche de poreux, définissant la couche de diffusion, le catalyseur, se présentant sous forme de grains de métal noble, tels que, par exemple, des grains de platine, déposés sur un poreux constitué, par exemple, en carbone, est déposé suivant des techniques classiques, c'est-à-dire par trempage ou pulvérisation dune encre active. Bien entendu, les techniques de dépôt du catalyseur par réduction électrochimique ou chimique d'un sel de catalyseur sont envisageables. Cette couche constitue la couche active, o s'effectue la réaction électrochimique. L' ensemble collecteur de courant-couche de diffusioncouche active constitue une électrode. Selon la figure 1, les couches 2,3 représentent l' anode de l'assemblage électrode membrane-électrode, qui sera alimentée en combustible par l'intermédiaire du substrat 1 devenu poreux en fin de procédé. En surface de la couche active, on applique, le plus souvent, une fine couche de polymère conducteur, par exemple, protonique, de structure similaire à la membrane, de manière à faciliter le transport ionique, tel que le transport des ions H+ dans le cas d'une pile PEMFC. Une fine membrane de conducteur 4, par exemple, protonique, est ensuite déposce à la surface du cylindre par des techniques classiques, telles que, par exemple, la pulvérisation ou le trempage. Le dépôt peut être envisagé, également, par sublimation de B 13840.3 FG précurseurs organiques, telle que, par exemple, la sublimation de diamines et de dianhydrides, pour former des polyimides. L'ensemble des polymères conducteurs ioniques ou susceptible de le devenir, par traitement, par exemple, par des agents de sulfonation solubles est adapté à cette architecture. Par exemple, le polymère constituant la membrane peut être choisi parmi les polymères fluorés ou perfluorés sulfonés, les polyimides sulfonées, les polyéthersulfones sulfonées, les polystyrènes sulfonés et leurs dérivés sulfonés, les polyéthercétones sulfonés et leurs dérivés sulfonés, les polyLenzoaxoles sulfonés, les polyLenzimidazoles sulfonés et leurs dérivés sulionés, les polyarylènes sulfonés tels que les paraphénylènes et polyparaxylylènes sulionés et leurs dérivés sulfonés. Une nouvelle couche de poreux 5, tel que, par exemple, le graphite, imprégné de catalyseur est alors déposce sur la membrane pour constituer, avec le collecteur de courant 6 l'électrode périphérique, qui constituera la cathode 5,6 de l'assemblage. Le collecteur de courant 6, au niveau de la cathade est réalisé à nouveau par dépôt métallique, par exemple, en spirale ou par enroulement de micro-filaments métalliques ou encore par maillage de tissu métallique. Au terme de ces opérations, l'assemblage électrode-membrane-électrode obtenu est traité chimiquement ou thermiquement afin d'éliminer un composant du matériau employé pour la constitution du support cylindrique. Ce traitement peut servir, à la fois, de traitement pour obtenir un substrat cylindrique poreux B 13840.3 FG et de traitement pour préparer la membrane à véhiculer, notamment, les protons H+ pour les piles PEMFC, du compartinent anodique vers le compartiment cathodique. A l' issue du procédé, on obtient des assemblages électrode-membraneélectrode sous forme de tubes de petit diamètre, de l'ordre du millimètre, ces tubes constituant les éléments de base, ou c_urs de pile entrant dans la constitution des piles à combustible. La figure 2 représente une telle pile à combustible constituce de plusieurs assemblages électrode-membrane-électrode, montés en série, les connexions électriques permettant ce montage étant, par exemple, maintenues par des filaments métalliques issus des diférents collecteurs de courant. L'assemblage 7 est relié aux parois de la pile par l'intermédiaire de supports 8. Des fils conducteurs 9 sont en contact avec la face extérieure 10 de l'assemblage électrode- membrane-électrode 7, cette face correspondant à la cathode. Ce contact est établi à chaque extrémité de ltassemblage électrode-membraneélectrode 7. De même, des fils conducteurs 11 sont en contact avec la face intérieure 12 de l'assemblage électrode-membrane- électrode 7, cette face correspondant à ltanade. Ces contacts électriques sont assurés au niveau de chaque assemblage électrode-membrane-électrode, entrant dans la constitution de la pile à combustible. Ces contacts sont destinés, évidemment, à assurer la cTrculation de l'énergie électrique créée au niveau des assemblages. Le combustible, tel que l'hydrogène pour les piles PEMFC ou le méthanol pour les piles DMFC, cTrcule au c_ur de l'assemblage électrode-membraneélectrode, dans ltespace libérée par les pores du substrat cylindrique, B 13840.3 FG afin d'être en contact avec l' anode, alors que le comburant, tel que l'oxygène, cTrcule entre les différents éléments de base et est en contact avec les cathodes. Cette invention s'applique aussi bien à des systèmes de pile à combustible fonctionnant soit avec un mélange hydrogène/oxygène pour les piles PEMFC, soit avec un mélange méthanol/oxygène pour les piles DMFC. L'invention s'applique, également, aussi bien à des piles à combustible à puissance moyenne qu'à petite puissance. Le procédé est. toutefois, particulièrement adapté à la réal i sation de micro- systèmes de pi le à combustible pour des applications dans le domaine des micro-sources d'énergie portable. Avec le procédé explicité précedemment, grâce à la réalisation de microtubes de 0.5 à 1 mm de diamètre, on peut envisager des architectures dont le volume est proche de 7.5 cm3, au sein de laquelle la surface active est comprise entre 130 et 250 cm2. Exemple de réalisation d'un assemblage électrode- membrane-électrode, selon linvention. Dans une première étape, le substrat cylindrique est obtenu par extrusion d'un mélange 50-50 de polypropylène et d'un polyamide à 200 C, de facon à obtenir un tube de diamètre environ égal à 500 m. Sur le substrat cylindrique nouvellement formé, on effectue le dépôt d'un collecteur de courant métallique par voie PVD à partir d'une cible de platine. Le dépôt obtenu est une couche mince o d'épaisseur 5000 A. B 13840.3 FG Puis on effectue le dépôt de la couche de diffusion par trempage dans une formulation de graphite (95 % de matière sèche), de PVDF (5 % de matière sèche) et de solvant, tel que le THF, la matière sèche correspondant à 20% de la matière totale. L' ensemble est séché une heure à 70 C. Sur le couche de diffusion est pulvérisée une encre active, à base de carbone platiné et de Naflon@, avec un chargement en platine de 0.2 mg/cm2 et un rapport Platine/Nafion égal à 1. On dépose la membrane par trempage dans une solution de Nafion à 15%, et on place le tout 3 heures à l'étuvage à 100 C. On procéde ensuite au dépôt de l'autre électrode, de la même façon que pour la première électrode, à savoir par dépôt de la couche de diffusion, de la couche active et du collecteur de courant. Une fois les phases de dépôt achevées, on traite l'ensemble dans l'acide sulfurique 10N à 70 C pour dissoudre le polyamide et mettre la membrane en condition. sien entendu, diverses modifications peuvent être apportées par l'homme de l'art au procédé qui vient d'être décrit, uniquement à titre d'exemple non limitatif, sans sortir du cadre de protection défini par les revendications annexées. B 13840.3 FG REVENDI CAT IONS 1. Procédé de réalisation d' assemblage électrode-membrane-électrode sur substrat cylindrique, caractérisé en ce que l'assemblage électrodemembrane électrode s'effectue par dépôt successif d'une couche d'électrode, d'une couche de membrane et d'une couche d'électrode autour du substrat cylindrique, ladit substrat étant constitué d'un matériau susceptible d'être totalement ou partiellement éliminé en fin de , procede. 2. Procédé de réalisation d'assemblage électrode-membraneélectrode selon la revendication 1, caractérisé en ce que le substrat cylindrique est réalisé en matériau organique. 3. Procédé de réalisation d'assemblage électrode-membrane-électrode selon la revendication 2, caractérisé en ce que le substrat cylindrique est réalisé par extrusion d'un polymère ou d'un mélange de polymères. 4. Procédé de réalisation d'assemblage électrode-membrane-électrode selon la revendication 1, caractérisé en ce que le substrat cylindrique est réalisé en matériau minéral. 5. Procédé de réalisation d'assemblage électrode-membrane-électrode selon les revendications 1 à 4, caractérisé en ce que l'élimination totale ou B 13840.3 FG partielle du substrat cylindrique s'effectue par traitement chimique ou thermique. 6. Procédé de réalisation d'un assemblage électrode-membrane-électrode selon la revendication 5, caractérisé en ce que le traitement chimique, en fin de procédé, vise, en outre, à traiter la membrane, afin de la préparer à la conduction ionique. 7. Procédé de réalisation d'un assemblage électrode-membrane-électrode selon l'une queleanque des revendications précédentes, caractérisé en ce que les électrodes comprennent une couche de diffusion réalisée par dépôt d'un poreux, imprégné d'un polymère hydrophabe. 8. Procédé de réalisation d'un assemblage électrode-membrane-électrode selon la revendication 7, caractérisé en ce que le poreux, constituant la couche de diffusion, est réalisé en graphite. 9. Procédé de réalisation dun assemblage électrode-membrane-électrode selon l'une quelconque des revendications précédentes, caractérisé en ce que les électrodes comprennent une couche active réalisoe par dépôt d'une couche de poreux recouvert de grains de métal noble imprégné d'un polymère conducteur, par exemple, protonique, de structure similaire à la membrane. 10. Procédé de réalisation d'un assemblage électrode-membrane-électrode selon la revendication 9, B 13840.3 FG caractérisé en ce que le métal noble utilisé est le platine. 11. Procédé de réalisation d'un assemblage électrode-membrane-électrode selon la revendication 9, caractérisé en ce que le poreux utilisé, pour constituer la couche active, est réalisé en carbone. 12. Procédé de réalisation d'un assemblage électrode-membrane-électrode selon l'une quelconque des revendications précédentes, caractérisé en ce que la membrane est réalisée par dépôt d'un polymère conducteur, par exemple, protonique, ou susceptible de le devenir. 13. Procédé de réalisation d'assemblage électrode-membrane-électrode selon ltune quelconque des revendications précédentes, caractérisé en ce que le procédé comporte, en outre, une étape de réalisation d'un collecteur de courant au niveau de chaque électrode. 14. Procédé de réalisation dassemblage électrode-membrane-électrode selon la revendication 13, caractérisé en ce le collecteur de courant est réalisé par dépôt métallique, par exemple, en spirale, au niveau de chaque électrode. 15. Procédé de réalisation d'un assemblage électrode-membrane-électrode selon la revendication 13, caractérisé en ce que le collecteur de courant est s 13840.3 FG réalisé par enroulement de micro-filaments métalliques au niveau de chaque électrode. 16. Procédé de réalisation d'un assemblage électrode-membrane-électrode selon la revendication 13, caractérisé en ce que le collecteur de courant est réalisé par maillage de tissu métallique, au niveau de chaque électrode. 17. Assemblage électrode-membrane-électrode susceptible d'être obtenu par le procédé selon l'une quelcouque des revendications précédentes. 18. Pile à combustible de faible ou moyenne puissance comportant au moins un assemblage électrode- membrane-électrode selon la revendication 17.